(57)【要約】【課題】十分な出射光量を有しながら、共役長が短く光学系のコンパクト化が容易であり、また、カラー特性の良好なロッドレンズを提供する。【解決手段】中心軸から外周部に向かって屈折率が連続的に減少している屈折率分布を有するロッドレンズであって、中心軸に垂直な断面において、半径ｒが０．０４ｍｍ以上０．２ｍｍ以下であり、少なくとも中心軸から０．３ｒと０．７ｒとの間の範囲における屈折率分布が、式（１）で規定される２次曲線で近似される分布を有するロッドレンズ。【選択図】　なし【特許請求の範囲】
【請求項１】
中心軸から外周部に向かって屈折率が連続的に減少している屈折率分布を有するロッドレンズであって、
中心軸に垂直な断面において、半径ｒが０．０４ｍｍ以上０．２ｍｍ以下であり、少なくとも中心軸から０．３ｒと０．７ｒとの間の範囲における屈折率分布が、下記式（１）で規定される２次曲線で近似される分布を有しており、
【数１】
2004086195.tif 000004
（式中、ｎ０はロッドレンズの中心軸における屈折率であり、Ｌはロッドレンズの中心軸からの距離であり、ｇはロッドレンズの屈折率分布定数であり、ｎ（Ｌ）はロッドレンズの中心軸からの距離Ｌの位置における屈折率である。）
前記式（１）で示される屈折率分布定数ｇは、５２５ｎｍの波長において、１．２ｍｍ−１≦ｇ≦６．６ｍｍ−１および０．２＜ｇ・ｒ≦０．３を満たすロッドレンズ。
【請求項２】
外周面から中心軸に向かう５０μｍ以内の範囲であって中心軸から０．６ｒ以上の範囲に、可視光および近赤外光の領域のうち少なくとも一部の波長域の光を吸収する光吸収剤を含有する層が形成されていることを特徴とする請求項１に記載のロッドレンズ。
【請求項３】
５２５ｎｍの波長の光についての有効半径Ｒが、０．６ｒ〜０．８ｒであることを特徴とする請求項１または２に記載のロッドレンズ。
【請求項４】
請求項１〜３のいずれか１項に記載のロッドレンズをロッドレンズの光軸方向が互いに平行になるように１列以上に配列してなることを特徴とするロッドレンズアレイ。
【請求項５】
請求項１〜３のいずれか１項に記載のロッドレンズをロッドレンズの光軸方向が互いに平行になるように２次元に俵積み状に配列してなることを特徴とするロッドレンズプレート。
【請求項６】
請求項４に記載のロッドレンズアレイまたは請求項５に記載のロッドレンズプレートを用いたイメージセンサ。
【請求項７】
請求項５に記載のロッドレンズプレートを用いた指紋認証装置。
【請求項８】
請求項６に記載のイメージセンサまたは請求項７に記載の指紋認証装置を内蔵した携帯電話。
【請求項９】
請求項６に記載のイメージセンサまたは請求項７に記載の指紋認証装置を内蔵した携帯情報端末。
【請求項１０】
請求項６に記載のイメージセンサまたは請求項７に記載の指紋認証装置を内蔵したコンピュータ。
【請求項１１】
請求項４に記載のロッドレンズアレイまたは請求項５に記載のロッドレンズプレートを用いたプリンタ。
【請求項１２】
請求項５に記載のロッドレンズプレートを用いた表示装置。
【発明の詳細な説明】
【０００１】
【発明の属する技術分野】
本発明は、光集束性棒状レンズ、光センサー等の光伝送路として利用できるロッドレンズおよびこれを用いたロッドレンズアレイ、ロッドレンズプレート、イメージセンサ、指紋認証装置、携帯電話、携帯情報端末、コンピュータ、プリンタ並びに表示装置に関する。
【０００２】
【従来の技術】
ロッドレンズは、一般的に、その両端面が中心軸に垂直な平行平面になるように鏡面研磨され、単体で微小レンズとして使用されている。また、多数ロッドレンズを配列して接着一体化したロッドレンズアレイの形態で、ハンドスキャナ等の各種スキャナや、複写機、ファクシミリ等におけるイメージセンサ用の部品として、またＬＥＤプリンタ等の書き込みデバイス等として広く用いられている。なかでも、プラスチック製のロッドレンズは低コスト等の理由から広い用途で使用されてきている。
【０００３】
例えば、薄型のフラットベッドスキャナや小型のハンドスキャナ等においては、スキャナ本体のサイズが小さいことが要求されるので、開口角が比較的大きく、１０ｍｍ前後の共役長を有するロッドレンズアレイが用いられることが多い。しかし、このようなスキャナを高解像度のカラー画像の伝送用途に適用した場合は、ロッドレンズアレイの色収差により、読み取り画像の色のにじみが発生する場合がある。
【０００４】
また、特開２００１−２７７１３号公報（特許文献１）においては、光学系をコンパクトにするため、ロッドレンズを細径化することが開示されている。しかしながら、特許文献１に開示されているロッドレンズは、レンズ径（２ｒ）が０．３５ｍｍ、屈折率分布定数（ｇ）が０．８６５ｍｍ−１、共役長（Ｔｃ）が１０．４ｍｍのものであり、共役長が長く、光学系を十分にコンパクトにすることができなかった。また、ｇ・ｒは０．１５１であり、ロッドレンズとしての出射光量も小さかった。
【０００５】
【特許文献１】
特開２００１−２７７１３号公報
【０００６】
【発明が解決しようとする課題】
そこで、本発明の目的は、十分な出射光量を有しながら、共役長が短く光学系のコンパクト化が容易であるとともに、カラー特性の良好なロッドレンズ、これをロッドレンズアレイおよびロッドレンズプレート、並びにこれらを用いたイメージセンサ、指紋認証装置、携帯電話、携帯情報端末、コンピュータ、プリンタ、表示装置を提供することにある。
【０００７】
【課題を解決するための手段】
本発明のロッドレンズは、中心軸から外周部に向かって屈折率が連続的に減少している屈折率分布を有するロッドレンズであって、
中心軸に垂直な断面において、半径ｒが０．０４ｍｍ以上０．２ｍｍ以下であり、少なくとも中心軸から０．３ｒと０．７ｒとの間の範囲における屈折率分布が、下記式（１）で規定される２次曲線で近似される分布を有しており、
【数２】
2004086195.tif 000002
（式中、ｎ０はロッドレンズの中心軸における屈折率であり、Ｌはロッドレンズの中心軸からの距離であり、ｇはロッドレンズの屈折率分布定数であり、ｎ（Ｌ）はロッドレンズの中心軸からの距離Ｌの位置における屈折率である。）
前記式（１）で示される屈折率分布定数ｇは、５２５ｎｍの波長において、１．２ｍｍ−１≦ｇ≦６．６ｍｍ−１および０．２＜ｇ・ｒ≦０．３を満たすことを特徴とする。
【０００８】
また、本発明のロッドレンズアレイは、上記のようなロッドレンズをロッドレンズの光軸方向が互いに平行になるように１列以上に配列してなることを特徴とする。また、本発明のロッドレンズプレートは、上記のようなロッドレンズをロッドレンズの光軸方向が互いに平行になるように２次元に俵積み状に配列してなることを特徴とする。
【０００９】
また、本発明のイメージセンサは、上記のようなロッドレンズアレイまたはロッドレンズプレートを用いたことを特徴とする。また、本発明の指紋認証装置は、上記のようなロッドレンズプレートを用いたことを特徴とする。また、本発明の携帯電話、携帯情報端末およびコンピュータは、上記のようなイメージセンサまたは指紋認証装置を内蔵したことを特徴とする。また、本発明のプリンタは、上記のようなロッドレンズアレイまたはロッドレンズプレートを用いたことを特徴とする。さらに、本発明の表示装置は、上記のようなロッドレンズプレートを用いたことを特徴とする。
【００１０】
【発明の実施の形態】
以下、本発明の好適な実施の形態について詳細に説明する。
本発明のロッドレンズは、円柱形状を有し、中心軸から外周部に向かって屈折率が連続的に減少しており、その屈折率分布が中心軸に垂直な断面において、半径ｒとしたとき、少なくとも中心軸から外周部に向かう０．３ｒ〜０．７ｒの範囲における屈折率分布が、下記式（１）で規定される２次曲線分布に近似される。
【００１１】
【数３】
2004086195.tif 000003
なお、式中、ｎ０はロッドレンズの中心軸における屈折率（中心屈折率）であり、Ｌはロッドレンズの中心軸からの距離（０≦Ｌ≦ｒ）であり、ｇはロッドレンズの屈折率分布定数であり、ｎ（Ｌ）はロッドレンズの中心軸からの距離Ｌの位置における屈折率である。
【００１２】
本発明のロッドレンズは、プラスチックから構成することにより、材料を幅広く選択することができ、ロッドレンズの中心屈折率ｎ０を広範囲に設定することができる。本発明においては、中心屈折率ｎ０は１．４≦ｎ０≦１．６とすることが好ましい。
【００１３】
本発明のロッドレンズは、半径（ｒ）を０．０４ｍｍ以上０．２ｍｍ以下とすることが必要である。これは、半径（ｒ）を０．２ｍｍ以下とすることにより、屈折率分布定数（ｇ）を大きくして共役長を短くすることができ、光学系をコンパクト化できるためである。また、半径（ｒ）を０．２ｍｍ以下とすることにより共役長を短くすることができ、波長４７０ｎｍと６３０ｎｍにおける共役長の差が小さくなり、カラーイメージセンサ等のカラー画像を伝送する用途に用いる場合の結像特性（カラー特性）が向上する。一方、半径（ｒ）を０．０４ｍｍ以上とすることにより、ロッドレンズアレイを作製する際の加工や取り扱いを容易に行うことができるとともに、イメージセンサ等を作製する際に光源や受光センサーとの中心ズレが起きにくくなり、生産管理を容易に行うことができる。
【００１４】
また、本発明のロッドレンズは、光学系のコンパクト化とロッドレンズの取り扱い性を両立させる点から、屈折率分布定数（ｇ）は、５２５ｎｍの波長において１．２ｍｍ−１≦ｇ≦６．６ｍｍ−１とすることが必要である。これは、屈折率分布定数（ｇ）が６．６ｍｍ−１より大きいと、ロッドレンズの１周期長が小さくなり、レンズ長が短くなり過ぎ、ロッドレンズアレイを作製する際にロッドレンズの取り扱い性が悪くなる傾向にあるためである。また、屈折率分布定数（ｇ）が１．２ｍｍ−１より小さいと、ロッドレンズの１周期長が大きくなり、共役長（Ｔｃ）が大きくなり過ぎ、光学系のコンパクト化が困難となる傾向にある。
【００１５】
また、本発明のロッドレンズは、屈折率分布定数（ｇ）と半径（ｒ）の積（ｇ・ｒ）を０．２＜ｇ・ｒ≦０．３とすることが必要である。ｇ・ｒをこの範囲とすることにより、共役長（Ｔｃ）が短く、出射光量の大きいロッドレンズを得ることができる。ｇ・ｒが小さいと、焦点深度が深いロッドレンズは得やすくなるが、０．２以下となると取り込める光量が少なくなる傾向にある。また、ｇ・ｒが大きいと、共役長（Ｔｃ）が短く出射光量の大きいロッドレンズは得やすくなるが、０．３より大きくなると焦点深度を深くすることが困難となる傾向にある。
【００１６】
本発明において、フレア光やロッドレンズアレイ等でのクロストーク光を除去してレンズ性能を高めるために、中心軸に垂直な断面においてレンズ外周面から中心軸に向かう５０μｍ以内の範囲であって中心軸から０．６ｒ以上の範囲に、可視光および近赤外光の領域のうち少なくとも一部の波長域の光を吸収する光吸収剤を含有する光吸収剤含有層が形成することが好ましい。
【００１７】
光吸収剤含有層が上記の範囲内のロッドレンズの外周部に形成されていることにより、出射光量を大幅に低減することなく、ロッドレンズ外周部に形成された屈折率分布の不整部分に起因するフレア光やクロストーク光の発生を抑止することができる。光吸収剤含有層を中心軸から０．６ｒよりも中心軸側に形成したり、ロッドレンズ外周面から中心軸に向かう５０μｍを超える領域に光吸収剤含有層を形成すると、出射光量が低下する場合がある。
【００１８】
また、本発明のロッドレンズにおいては、５２５ｎｍの波長の光についての有効半径（Ｒ）を０．６ｒ〜０．８ｒとすることが好ましい。これは、有効半径（Ｒ）が０．６ｒ未満では、ロッドレンズの出射光量が低下する傾向にあり、有効半径（Ｒ）が０．８ｒを超えるとロッドレンズ外周部に存在する屈折率分布の不整部分の影響によりレンズ性能が低下する傾向にあるためである。なお、本発明において、ロッドレンズの有効半径（Ｒ）とは、５２５ｎｍの波長の光に対して吸収が実質的に存在しない、レンズ中心から半径方向の連続した部分の半径をいう。例えば、光吸収剤含有層を外周部に形成したロッドレンズにおいては、光吸収剤含有層の内周縁の半径が有効半径（Ｒ）となる。
【００１９】
光吸収剤含有層に使用される光吸収剤としては、ロッドレンズが用いられる光学系で使用される波長の光を吸収し得る種々の染料、顔料、色素等が使用できる。これらの光吸収剤は、特定波長域のみを吸収する光吸収剤であって、吸収する波長がそれぞれ異なる光吸収剤を２種以上組み合わせて用いてもよい。例えば、ロッドレンズアレイとしてカラースキャナに用いる場合には、ＲＧＢ各波長の光を吸収する染料を組み合わせて用いることができる。また、光吸収剤としては、上記のように可視光（４００ｎｍ〜７００ｎｍ程度）および近赤外（７００ｎｍ〜１０００ｎｍ程度）の領域のうち特定波長域のみを吸収するものを用いてもよいし、全波長域を吸収するものを用いてもよい。可視光領域の全ての光を吸収する層を形成する場合は、複数種類の光吸収剤を混合して黒色としたものや、カーボンブラックやグラファイトカーボン等の黒色の光吸収剤を用いることができる。
【００２０】
また、光吸収剤は、光吸収剤含有層においてほぼ均一に存在させることが好ましく、光吸収剤含有層を構成する材料に光吸収剤分子が均一に分散あるいは結合されていることが好ましい。光吸収剤含有層における光吸収剤の含有量は、０．００１〜１０質量％とするが好ましく、０．０１〜１質量％がより好ましい。
【００２１】
このように、本発明のロッドレンズにおいては、十分な出射光量を有しながら、共役長（Ｔｃ）が短くすることができるため、カラー画像の伝送用途等に適したカラー特性を有している。また、ロッドレンズアレイ等として用いた場合にも、光学系をコンパクト化することが容易となる。
【００２２】
本発明のレンズを製造するために好適に用いられる製造方法について説明する。
まず、硬化後の屈折率ｎがｎ１＞ｎ２＞・・・・＞ｎＮ（Ｎ≧３）なるＮ個の未硬化状物を、中心から外周部に向かって順次屈折率が低くなるようなに、同心円状に積層した未硬化状の積層糸状体に賦形し、積層糸状体の各層間の屈折率分布が連続的になるように隣接層間の物質の相互拡散処理を行いながら、あるいは相互拡散処理を行った後に、積層糸状体を硬化処理しロッドレンズとなる原糸を得る。
【００２３】
次いで、得られた原糸を加熱延伸した後、緩和処理を行い、適宜、所定のサイズに切断して、本発明のレンズを得ることができる。得られるロッドレンズの屈折率分布を理想的な分布に近づけるためには、用いる未硬化状物の数Ｎは４〜６の範囲とすることが好ましい。
【００２４】
未硬化状物の粘度は、１０２〜１０７Ｐａ・ｓであることが好ましい。この粘度が小さすぎると、賦形の際に糸切れが生じやすくなり、積層糸状体の賦形が困難となる傾向にある。また、粘度が大きすぎると賦形時の操作性が不良となり各層の同心円性が損なわれたり、積層糸状体の太さの斑が大きくなる傾向にある。
【００２５】
この未硬化状物を構成する物質としては、ラジカル重合性ビニル単量体、またはラジカル重合性ビニル単量体と該単量体に可溶な重合体とよりなる組成物等を用いることができる。
【００２６】
ラジカル重合性ビニル単量体としては、例えば、メチルメタクリレート（ｎ＝１．４９）、スチレン（ｎ＝１．５９）、クロルスチレン（ｎ＝１．６１）、酢酸ビニル（ｎ＝１．４７）、２，２，３，３−テトラフルオロプロピル（メタ）アクリレート、２，２，３，３，４，４，５，５−オクタフルオロペンチル（メタ）アクリレート、２，２，３，４，４，−ヘキサフルオロブチル（メタ）アクリレート、２，２，２−トリフルオロエチル（メタ）アクリレート等のフッ素化アルキル（メタ）アクリレート（ｎ＝１．３７〜１．４４）、あるいは、エチル（メタ）アクリレート、フェニル（メタ）アクリレート、ベンジル（メタ）アクリレート、脂環式（メタ）アクリレート、ヒドロキシアルキル（メタ）アクリレート、アルキレングリコール（メタ）アクリレート、トリメチロールプロパンジまたはトリ（メタ）アクリレート、ペンタエリスリトールジ、トリまたはテトラ（メタ）アクリレート、ジグリセリンテトラ（メタ）アクリレート、ジペンタエリスリトールヘキサ（メタ）アクリレート等の屈折率１．４３〜１．６２の（メタ）アクリレート類、ジエチレングリコールビスアリルカーボネート、フッ素化アルキレングリコールポリ（メタ）アクリレート等が挙げられる。
【００２７】
これら未硬化状物から積層糸状体を形成する際の未硬化状物の粘度調整を容易にするとともに、積層糸状体の中心から外周へ向って連続的な屈折率分布を形成させるために、未硬化状物としては単量体とこれに可溶な重合体（可溶性重合体）との組成物で構成されていることが好ましい。
【００２８】
可溶性重合体としては、前記のラジカル重合性ビニル単量体から生成する重合体と相溶性が良いものが用いられ、例えば、ポリメチルメタクリレート（ｎ＝１．４９）、ポリメチルメタクリレート系共重合体（ｎ＝１．４７〜１．５０）、ポリ４−メチルペンテンー１（ｎ＝１．４６）、エチレン／酢酸ビニル共重合体（ｎ＝１．４６〜１．５０）、ポリカーボネート（ｎ＝１．５０〜１．５７）、ポリフッ化ビニリデン（ｎ＝１．４２）、フッ化ビニリデン／テトラフルオロエチレン共重合体（ｎ＝１．４２〜１．４６）、フッ化ビニリデン／テトラフルオロエチレン／ヘキサフルオロプロペン共重合体（ｎ＝１．４０〜１．４６）、フッ化アルキル（メタ）アクリレート系重合体等が挙げられる。
【００２９】
未硬化状物の粘度調整にあったては、各層に同一の屈折率を有する可溶性重合体を用いることが、中心から外周に向かって連続的な屈折率分布を有するレンズが得られやすいことから好ましい。特に、ポリメチルメタクリレートは透明性に優れるとともに、比較的高い屈折率を有することから、本発明のロッドレンズを製造するに際して用いる可溶性重合体として好適である。
【００３０】
未硬化状物には、熱硬化触媒あるいは光硬化触媒を添加しておくことが好ましい。熱硬化触媒としては、パーオキサイド系またはアゾ系等の触媒が用いられる。光硬化触媒としては、ベンゾフェノン、ベンゾインアルキルエーテル、４’−イソプロピル−２−ヒドロキシ−２−メチルプロピオフェノン、１−ヒドロキシシクロヘキシルフェニルケトン、ベンジルメチルケタール、２，２−ジエトキシアセトフェノン、クロロチオキサントン、チオキサントン系化合物、ベンゾフェノン系化合物、４−ジメチルアミノ安息香酸エチル、４−ジメチルアミノ安息香酸イソアミル、Ｎ−メチルジエタノールアミン、トリエチルアミン等を用いることができる。
【００３１】
未硬化状物は、熱硬化触媒および／または光硬化触媒を含有する積層糸状体を熱硬化処理あるいは光硬化処理を施すことにより硬化させる。未硬化状物が熱硬化触媒と光硬化触媒の両方を含有している場合は、熱硬化処理と光硬化処理の両方を施すことができる。
【００３２】
光硬化処理としては、光触媒を含有させた未硬化状物に周囲から紫外線等の光を照射することにより行うことができる。光硬化処理に用いる光源としては、１５０〜６００ｎｍの波長の光を発生する炭素アーク灯、高圧水銀灯、中圧水銀灯、低圧水銀灯、超高圧水銀灯、ケミカルランプ、キセノンランプ、レーザー光等を用いることができる。また、重合率を上げるためにこれらの光源を適宜組み合わせて使用してもよい。熱硬化処理としては、熱硬化触媒を含有させた未硬化状物を、加熱炉等の一定の温度に制御された硬化処理部で所定時間熱処理することにより行うことができる。
【００３３】
積層糸状体を硬化して得られたロッドレンズ原糸は、必要に応じて加熱延伸、緩和処理を行ってもよい。加熱延伸は、ロッドレンズ原糸をそのまま連続して加熱延伸を行ってもよいし、いったんボビン等に巻き取ってから加熱延伸を行ってもよい。加熱延伸はバッチ方式で行ってもよいし、連続的に行ってもよい。また、加熱延伸工程と緩和工程は連続的に行ってもよいし、それぞれ分離して行ってもよい。
【００３４】
加熱延伸は、公知の方法により行うことができる。例えば、硬化して得られたロッドレンズ原糸を第１ニップローラーで加熱炉に供給し、加熱炉を通過したロッドレンズ原糸を第２ニップローラーで第１ニップローラーよりも速い速度で引き取って延伸する方法等があげられる。加熱延伸の温度はロッドレンズの材質等に応じて適宜設定されるが、ロッドレンズのガラス転移温度（Ｔｇ）より２０℃低い温度以上とすることが好ましい。また、延伸倍率はロッドレンズ原糸の径および所望のレンズ径により適宜決定され、第１および第２ニップローラーの周速度比により調節することができる。なお、本発明において、ロッドレンズのガラス転移温度（Ｔｇ）は、示差走査熱量計（ＤＳＣ）を用いて測定した値をいう。
【００３５】
緩和処理は、公知の方法により行うことができる。例えば、延伸されたロッドレンズ原糸を第３ニップローラーで加熱炉に供給し、加熱炉を通過したロッドレンズ原糸を第４ニップローラーで第３ニップローラーよりも遅い速度で引き取って緩和する方法等が挙げられる。緩和処理の温度はロッドレンズの材質等に応じて適宜設定されるが、ロッドレンズのガラス転移温度（Ｔｇ）以上とすることが好ましい。また、緩和率（緩和処理後の長さ／緩和処理前の長さ）は、第３および第４ニップローラーの周速度比で調節することができ、所望のレンズ径により適宜決定されるが、９９／１００〜４／５程度となるようにすることが好ましい。このような緩和処理を行うことにより、ロッドレンズの収縮を抑制することができる。また、緩和率が小さすぎるとレンズ径の斑が大きくなる傾向にある。
【００３６】
本発明におけるロッドレンズ原糸の製造装置の一例を図１および図２に示す。
図１は本発明のレンズ原糸の製造装置の概略図であり、相互拡散部および硬化処理部の部分を縦断面図で示している。図１において、１３は同心円状複合紡糸ノズル、５は押し出された未硬化の積層糸状体、６は積層糸状体を構成する各層の単量体を相互に拡散させて連続的な屈折率分布を与えるための相互拡散部、７は未硬化状物を硬化させるための硬化処理部、８は引き取りローラー、９はレンズ原糸、１１は不活性ガス導入口、１２は不活性ガス排出口である。
【００３７】
積層糸状体５から遊離する単量体等の揮発性物質を相互拡散部６および硬化処理部７から除去するため、不活性ガス導入口１１から不活性ガス例えば窒素ガスが導入され不活性ガス排出口１２から排出される。
【００３８】
得られたレンズ原糸９は、上記製造装置から連続的に、あるいは一旦ボビン等に巻き取った後、図２に示す加熱延伸および緩和処理を行う装置に供給される。図２に示す装置において、加熱延伸は第１引き取りローラー１４と第２引き取りローラー１５の間の加熱炉１７で行われ、緩和処理は第２引き取りローラー１５と第３引き取りローラー１６の間の加熱炉１８で行われる。加熱炉１７、１８としては公知の構造のものが使用できる。
このようにして得られたレンズ原糸はそのまま連続的に所望の長さに切断してもよく、ボビン等に巻き取った後に所望の長さに切断してもよい。
【００３９】
次に、本発明のロッドレンズアレイについて説明する。
本発明のロッドレンズアレイは、本発明のロッドレンズの複数本がロッドレンズの光軸方向が互いに平行になるように２枚の基板間に１列以上に配列されて構成される。ロッドレンズと基板との固定には接着剤等が用いられる。隣接するレンズは互いに密着していてもよいし、一定の隙間をおいて配列していてもよく、ロッドレンズとロッドレンズの間の隙間は一定であることが好ましい。また、ロッドレンズを２段以上に積み重ねて配列されてなるロッドレンズアレイの場合は、ロッドレンズ間の隙間が最小になるように俵積み状に配列されていることが好ましい。
【００４０】
本発明のロッドレンズアレイは、ｍ＝Ｘ０／Ｄ（Ｘ０：視野半径、Ｄ：ロッドレンズの配列ピッチ、Ｘ０＝−ｒ１ｃｏｓ（Ｚ０π／Ｐ）、ｒ１は屈折率分布型ロッドレンズの有効半径、Ｚ０は屈折率分布型ロッドレンズの長さ、Ｐは屈折率分布型ロッドレンズの周期長すなわちＰ＝２π／ｇである。）で表される重なり度（ｍ）が、１段配列のロッドレンズアレイの場合は１．０５≦ｍ≦１．２８、１．５３≦ｍ≦１．８、２．０３≦ｍ≦２．３、または、ｍ≧２．５であることが好ましい。重なり度（ｍ）を上記の範囲内とすることにより光量斑を小さくすることができる。２段配列のロッドレンズアレイの場合は０．８７≦ｍ≦１、１．１≦ｍ≦１．２３、または、ｍ≧１．３３であることが好ましい。また、出射光量を大きくする目的で、１段配列のロッドレンズアレイの場合に１．０５≦ｍ≦１．２８、または、１．５３≦ｍ≦１．８、２段配列のロッドレンズアレイの場合に０．８７≦ｍ≦１、または、１．１≦ｍ≦１．２３とすることがより好ましい。重なり度（ｍ）をこれらの範囲にすることにより、ロッドレンズアレイの出射光量を大きくできるとともに、光量斑を比較的小さくすることができる。また、共役長（Ｔｃ）を短くすることができ、光学系をコンパクトにすることもできる。
【００４１】
本発明のロッドレンズアレイは、共役長（Ｔｃ）が短いため、このロッドレンズアレイを用いてイメージセンサを構成した場合に、非常にコンパクトなサイズにすることができ、小型のハンドスキャナ等に適している。また、異なる波長に対する共役長（Ｔｃ）の差が小さくなるために、カラー特性が向上し、高解像度のカラーイメージセンサを得ることができる。さらに、出射光量が大きいため、高速の読み取りが可能なイメージセンサを得ることができる。
【００４２】
本発明のロッドレンズアレイは公知の方法で製造される。例えば、まず、一定の長さに切断したロッドレンズを、２枚の基板間にロッドレンズ同士が密着するように平行に配列して固定する。この状態で、カーボンブラック等の遮光剤の入った接着剤をロッドレンズ間およびロッドレンズと基板間に形成される隙間に注入して硬化させる。その後、必要に応じてこのロッドレンズアレイを所望の長さに切断し、ダイヤモンド切削等による端面の鏡面化処理を施す。
【００４３】
次に、本発明のロッドレンズプレートについて説明する。
本発明のロッドレンズプレートは、本発明のロッドレンズの複数本がロッドレンズの光軸方向が互いに平行になるように２次元配列され、ロッドレンズの光軸に垂直な平面上においてロッドレンズが互いに異なる二つの方向に配列されて構成される。ロッドレンズ間の固定には接着剤等が用いられる。隣接するレンズは互いに密着させ俵積み状に配列してもよいし、一定の隙間をおいて配列してもよい。この場合、ロッドレンズとロッドレンズの間の隙間は一定とすることが好ましい。
【００４４】
本発明のロッドレンズプレートは、２次元配列されているため広い面積の情報を読み取るイメージセンサ等に用いることができる。また、本発明のロッドレンズプレートは共役長（Ｔｃ）が短いため、このロッドレンズプレートを用いてイメージセンサを構成した場合に、非常にコンパクトにすることができ、指紋認証用の小型のイメージセンサ等に適している。また、本発明のロッドレンズプレートは共役長（Ｔｃ）が短いため、このロッドレンズプレートを用いて表示装置を構成した場合に、非常にコンパクトなサイズにすることができるため、モバイル機器用の小型の表示装置等に適している。さらに、異なる波長に対する共役長（Ｔｃ）の差が小さくなるために、カラー特性が向上し、高解像度のカラーイメージセンサやカラー画像の表示装置を得ることができる。さらに、出射光量が大きいため、高速の読み取りが可能なイメージセンサや明るい表示装置を得ることができる。
【００４５】
本発明のロッドレンズプレートは公知の方法で製造される。例えば、まず、一定の長さに切断したロッドレンズを俵積み状に２次元にレンズ同士が密着するように平行に配列して固定する。この状態でカーボンブラック等の遮光剤の入った接着剤をレンズ間に形成される隙間に注入して硬化させる。その後、必要に応じてこのロッドレンズプレートを所望の長さに切断し、ダイヤモンド切削や光学研磨等の手段を用いて端面に鏡面化処理を施す。また、ロッドレンズプレート端面での反射による光量の損失を小さくするために反射防止コーティングを施してもよい。
【００４６】
次に、本発明のイメージセンサについて説明する。
本発明のイメージセンサは、光を受光し電気信号に変換する光電変換素子と、読み取り原稿を照明するための光源と、読み取り原稿からの反射光を前記光電変換素子に結像する本発明のロッドレンズアレイまたはロッドレンズプレートを基本構成とする。さらに、原稿を安定に固定するためのカバーガラス等を備えていてもよい。
【００４７】
本発明のイメージセンサで用いる光源は、原稿面を照明するためのものであり、白熱電球、冷陰極管、ＬＥＤ等が用いられ、特定波長の光を利用しやすい点からＬＥＤが好ましい。これら光源は、特定波長をカットする目的でフィルタ素子と組み合わせて用いてもよい。
【００４８】
本発明のイメージセンサは、発光波長の異なる複数種のＬＥＤを用いてカラーイメージセンサとすることもできる。この場合、光源が、青色、緑色および赤色（ＲＧＢ）の３色にそれぞれ相当する発光波長の異なる複数のＬＥＤから構成されていることが好ましい。カラーイメージセンサとして用いる場合、ＬＥＤの発光波長のピークは、色再現性を良くする目的から、それぞれ４５０〜４８０ｎｍ（青）、５１０〜５６０ｎｍ（緑）、６００〜６６０ｎｍ（赤）とすることが好ましい。このような光源を備えた照明装置においては、光源から導光体に光が入射し、導光体からの出射光が原稿面を照明するように構成されている。
【００４９】
例えば、照明装置は、光源である赤色のＬＥＤ、緑色のＬＥＤ、青色のＬＥＤの３色のＬＥＤが一つにパッケージングされたＲＧＢの３色のＬＥＤ光源と、アクリル樹脂等の光透過性に優れた部材からなる導光体とから構成される。ＲＧＢの３色のＬＥＤ光源は、導光体の長手方向の端部の片側あるいは端部の両側に導光体へ光が入射するように配置されており、入射した光は導光体と空気との界面で全反射を繰り返し導光体中を伝搬していく。
【００５０】
次に、本発明のイメージセンサの動作について、カラーイメージセンサを例に挙げて説明する。カバーガラスへ押しつけられて支持された原稿に、照明装置により斜め方向からＲＧＢの３色の光を切り替えて順次照明する。原稿から反射したＲＧＢの３色の色情報を持った光は、ロッドレンズアレイあるいはロッドレンズプレートにより光電変換素子上へ結像される。光電変換素子は、ＲＧＢの３色の色情報を持った光を電気信号に変換する。電気信号に変換された画像情報は、コンピュータ等を備えたシステム部へ伝送され、システム部において、ＲＧＢの３色の電気信号を処理してカラー画像が再現される。
【００５１】
本発明のイメージセンサは、光学系がコンパクトであるため、ハンドスキャナ等の読取装置に用いた場合に装置自体を小型化できる。また、本発明のイメージセンサはカラー特性に優れているため、鮮明なカラー画像の読み取りが可能であり、高解像度のカラースキャナ等に用いることができる。さらに、本発明のイメージセンサは出射光量の大きいロッドレンズアレイあるいはロッドレンズプレートを用いているため、光源の出力を小さくしても十分に画像を伝送することができ、低消費電力で高速の読み取りが可能である。
【００５２】
次に、本発明の指紋認証装置について説明する。
本発明の指紋認証装置は、本発明のロッドレンズプレートを用いた本発明のイメージセンサと、電気信号に変換された画像情報を処理し、あらかじめ登録された指紋と照合するコンピュータ等を備えたシステム部等から構成される。
【００５３】
本発明の指紋認証装置の動作について説明する。カバーガラス等の上から所定の位置に押しつけて支持した指先に、照明装置により所定の波長の光を照明する。指先の指紋から反射した光は、ロッドレンズプレートにより光電変換素子上へ結像される。光電変換素子により電気信号に変換された指紋の画像情報は、コンピュータ等を備えたシステム部へ伝送され、システム部において処理され、あらかじめ登録された指紋と照合が行われる。あらかじめ登録された指紋と一致した場合は、システム部から開錠等の指令が出され、開錠等が行われる。また、あらかじめ登録された指紋と一致しない場合は、システム部からロックや警告等の指令が出され、ロックや警告等が行われる。
【００５４】
本発明の指紋認証装置は、光学系がコンパクトであるため、適用する装置を小型化することができる。また、本発明の指紋認証装置は、出射光量の大きいロッドレンズプレートを用いているため、光源の出力が小さくても十分に画像を伝送することができ低消費電力となる。
【００５５】
次に、本発明の携帯電話、携帯情報端末、コンピュータについて説明する。　　本発明の携帯電話、携帯情報端末、コンピュータは、本発明のイメージセンサまたは指紋認証装置を内蔵することを特徴とする。本発明のイメージセンサを携帯電話、携帯情報端末またはコンピュータに内蔵させる場合、イメージセンサを用いて名刺や画像等の情報を読み取り、携帯電話、携帯情報端末、コンピュータで加工し、通信手段を利用して情報を送信することができる。イメージセンサで画像情報等を読み取る際には、携帯電話や携帯情報端末の場合は例えば内蔵されたイメージセンサをハンドスキャンして画像を読み取ることができ、コンピュータの場合はキーボード部分または液晶パネル部分にシートフィード型スキャナとして内蔵させ、これを用いて画像を読み取ることができる。
【００５６】
また、本発明の指紋認証装置が内蔵されている携帯電話、携帯情報端末またはコンピュータにおいては、内蔵されている本発明の指紋認証装置により、あらかじめ登録された指紋と照合することにより使用者本人であるかを確認し、登録された指紋と一致して本人であることが確認された場合に、携帯電話、携帯情報端末、コンピュータを使用可能とすることができる。
さらに、本発明の携帯電話、携帯情報端末およびコンピュータは、本発明のイメージセンサまたは指紋認証装置を使用しているためコンパクトで、低消費電力である。
【００５７】
また、これら携帯電話、携帯情報端末およびコンピュータ（ノート型パーソナルコンピュータ）は、室内で据え置きの状態で用いられるばかりでなく、室外や屋外で移動中に用いられることがあり、ガラス製のロッドレンズアレイを用いた場合はロッドレンズの割れや欠けによる特性の劣化のおそれがあるが、プラスチック製のロッドレンズアレイを用いる場合は、移動時での使用における衝撃を受けても割れや欠けのおそれがなくなる。
【００５８】
次に、本発明のプリンタについて説明する。
本発明のプリンタは、本発明のロッドレンズアレイまたはロッドレンズプレートを用いて構成されたものであり、例えば、光源であるＬＥＤをアレイ状に配列したＬＥＤチップ、本発明のロッドレンズアレイあるいはロッドレンズプレートと感光ドラムからなるＬＥＤヘッド、感光ドラム上において検知された光学情報に基づいてトナーを紙に転写する印画部とから構成される。本発明のプリンタにおいて、印刷方式は特に限定されるものではないが、タンデム方式を採用することが、高速のカラー印刷が可能となることから好ましい。
【００５９】
本発明のプリンタは、本発明のロッドレンズアレイあるいははロッドレンズプレートを使用することにより、光学系が非常にコンパクトになり、解像度も高いため６００ｄｐｉ以上の高解像度としても印画斑を抑制することができ、優れた印字特性を有する。
また、本発明におけるプリンタの光源は、ＬＥＤアレイに限られるものではなく、液晶シャッター、ＥＬアレイ等の光源を使用することもできる。
【００６０】
次に、本発明の表示装置について説明する。
本発明の表示装置は、本発明のロッドレンズプレートを用いて構成されたものであり、例えば、表示画像を形成する画像光源としてのディスプレイと、本発明のロッドレンズプレートと、スクリーンまたは空間とから構成される。ディスプレイ、ロッドレンズプレート、スクリーンまたは空間の配置は、ロッドレンズプレートを通してディスプレイの表示画像の正立等倍像をスクリーン（または空間）に結像させるように配置することが好ましく、ロッドレンズプレートとディスプレイの表示画像位置との空気層換算の光学距離が、ロッドレンズプレートとスクリーンまたは空間との空気層換算の光学距離とほぼ等しく、その空気層換算の光学距離の２倍とロッドレンズプレート厚み（レンズ長）の合計がロッドレンズプレートの共役長となるように配置されていることが好ましい。
【００６１】
本発明の表示装置において、ディスプレイは特に限定されるものではないが、例えば、液晶ディスプレイ、プラズマディスプレイ、有機ＥＬディスプレイ、ブラウン管等の２次元表示が可能なディスプレイを用いることができる。また、スクリーンとしては、一般的に使用されている公知のものを用いることができる。また、ディスプレイとロッドレンズプレートとの間、ロッドレンズプレートとスクリーンまたは空間との間には、透明なカバーガラス、プラスチックフィルム、フィルター、マイクロレンズ等を配置してもよい。また、ディスプレイとロッドレンズプレートの間、ロッドレンズプレートとスクリーンまたは空間の間には、目的に応じて拡大または縮小のためのレンズを配置してもよい。この場合、ディスプレイとロッドレンズプレートとの間隙、ロッドレンズプレートとスクリーンまたは空間との間隔は適宜設定することができる。
【００６２】
本発明の表示装置は、本発明のロッドレンズプレートを使用することにより、画像光源としてのディスプレイに表示された画像を、ディスプレイの画像表示位置から離れた位置にあるスクリーンまたは空間に結像することができるため、画像が見やすくなるとともに、画像が浮き上がったよう見える等の効果が得られる。特に、空間に結像させる場合は、画像が空中に浮かんでいるように見えるため、臨場感ある画像を表示することができる。また、本発明のロッドレンズプレートを用いることにより表示装置の厚さを薄くすることができる。このため、モバイル機器用の小型の表示装置等に特に適している。また、異なる波長に対する共役長（Ｔｃ）の差が小さくなるために、カラー特性が向上し、高解像度のカラー画像を表示することができる。さらに、出射光量が大きいため、明るい表示装置を形成することができる。
【００６３】
【実施例】
以下、実施例により本発明を具体的に説明する。なお、実施例において屈折率分布の測定は、カールツァイス社製インターファコ干渉顕微鏡を用いて公知の方法で行った。
【００６４】
（実施例１）
第１層形成原液
ポリメチルメタクリレート５２質量部、ベンジルメタクリレート３５質量部、メチルメタクリレート１３質量部、１−ヒドロキシシクロヘキシルフェニルケトン０．２５質量部およびハイドロキノン０．１質量部を７０℃に加熱混練して第１層形成用原液とした。
【００６５】
第２層形成原液
ポリメチルメタクリレート４８質量部、ベンジルメタクリレート１０質量部、メチルメタクリレート３５質量部、２，２，３，３，４，４，５，５−オクタフルオロペンチルメタクリレート７質量部、１−ヒドロキシシクロヘキシルフェニルケトン０．２５質量部、ハイドロキノン０．１質量部を７０℃に加熱混練して第２層形成用原液とした。
【００６６】
第３層形成原液
ポリメチルメタクリレート４７質量部、メチルメタクリレート３０質量部、２，２，３，３，４，４，５，５−オクタフルオロペンチルメタクリレート２３質量部、１−ヒドロキシシクロヘキシルフェニルケトン０．２５質量部、ハイドロキノン０．１質量部を７０℃に加熱混練して第３層形成用原液とした。
【００６７】
第４層形成原液
ポリメチルメタクリレート４０質量部、メチルメタクリレート１８質量部、２，２，３，３，４，４，５，５−オクタフルオロペンチルメタクリレート４２質量部、１−ヒドロキシシクロヘキシルフェニルケトン０．２５質量部、ハイドロキノン０．１質量部を７０℃に加熱混練して第４層形成用原液とした。
【００６８】
第５層形成原液
ポリメチルメタクリレート３７質量部、メチルメタクリレート４質量部、２，２，３，３，４，４，５，５−オクタフルオロペンチルメタクリレート５９質量部、１−ヒドロキシシクロヘキシルフェニルケトン０．２５質量部、ハイドロキノン０．１質量部を７０℃に加熱混練して第５層形成用原液とした。
【００６９】
なお、クロストーク光やフレア光を抑制する目的で、加熱混練前の第３層、４層および第５層用の各原液中には、原液全体に対して青色染料（日本化薬社製Ｂｌｕｅ　ＡＣＲ）０．１２質量％、黄色染料（三井東圧染料社製ＭＳ　Ｙｅｌｌｏｗ　ＨＤ−１８０）０．１０質量％、マゼンダ染料（三井東圧染料社製ＭＳ　Ｍａｇｅｎｔａ　ＨＭ−１４５０）０．０８質量％を添加した。
【００７０】
この５種類の原液を、中心から順次、硬化後の屈折率が低くなるように配列して同心円状の５層複合紡糸ノズルから同時に押し出し、５層構造の積層糸状体とした。複合紡糸ノズルの温度は４０℃であった。各層の吐出量比は、ロッドレンズの半径方向の各層の厚さ（１層目においては半径）の比に換算して、１層目／２層目／３層目／４層目／５層目＝３５／３８／２０／６／１とした。
【００７１】
次いで、複合紡糸ノズルから押し出された積層糸状体を、ニップローラーで３００ｃｍ／分の速度で引き取り、長さ３０ｃｍの相互拡散処理部（窒素流量は７２Ｌ／分）を通した。次いで、長さ１２０ｃｍ、４０Ｗのケミカルランプ１８本が中心軸の周囲に等間隔に配設された第１硬化処理部（第１光照射部）、２ｋＷの高圧水銀灯３本が中心軸の周囲に等間隔に配設された第２硬化処理部（第２光照射部）の中心上に、積層糸状体を順次通過させて硬化させた。得られたレンズ原糸の半径は０．２４ｍｍであった。
【００７２】
このレンズ原糸を１２５℃の雰囲気下で２．２倍に延伸し、１４０℃の雰囲気下で緩和率が１０／１１になるように緩和処理を行いロッドレンズを得た。得られたロッドレンズは、半径が０．１７ｍｍ、中心屈折率が１．５１３、中心軸から外周部に向かう０．２ｒ〜０．８ｒの範囲において屈折率分布が前記式（１）に近似され、５２５ｎｍの波長における屈折率分布定数（ｇ）が１．５１ｍｍ−１であった。また、ロッドレンズの外周面から中心部に向かって約４７μｍの範囲に染料がほぼ均一に分散された光吸収剤含有層が形成されていた。
【００７３】
得られたロッドレンズを、中心軸に垂直な面で両端面が鏡面となるようにダイヤモンド切削してレンズ長２．５２ｍｍとした。このロッドレンズの５２５ｎｍにおける共役長（Ｔｃ）は５．０３ｍｍ、６３０ｎｍにおける共役長（Ｔｃ）は５．３３ｍｍ、４７０ｎｍにおける共役長（Ｔｃ）は４．７９ｍｍであった。
【００７４】
（実施例２）
実施例１で得られた鏡面切削前のロッドレンズ６６７本を、２枚のフェノール樹脂製基板（厚さ０．５ｍｍ）の間に俵積み状に２列に密着配列し、その隙間に接着剤（カーボンブラック２質量％を添加したエピフォーム（ソマール社製））を充填し、ロッドレンズ間およびロッドレンズと基板間の接着剤を硬化した。その後、両端面を切断して、実施例１と同様にダイヤモンド刃で鏡面切削し、レンズ長が２．５２ｍｍのＡ４サイズ（幅２２７ｍｍ）のロッドレンズアレイを製造した。
【００７５】
このロッドレンズアレイの４７０ｎｍ、５２５ｎｍ、６３０ｎｍにおける共役長（Ｔｃ）は、それぞれ４．７９ｍｍ、５．０３ｍｍ、５．３３ｍｍであり、６３０ｎｍと４７０ｎｍの共役長（Ｔｃ）の差は０．５４ｍｍであった。また、５２５ｎｍにおける重なり度（ｍ）は１．１１であった。
【００７６】
このロッドレンズアレイと、発光波長がそれぞれ４７０ｎｍ、５２５ｎｍ、６３０ｎｍの３種のＬＥＤと、受光センサーを備えたシートフィードタイプの非常にコンパクトなカラースキャナを作製した。このカラースキャナを用いてカラー画像の読み取りを行ったところ、色収差によるにじみが抑えられたカラー画像が得られた。
【００７７】
（実施例３）
実施例２と同様にして作製されたＡ４サイズのロッドレンズアレイを幅５ｃｍに切断したものと、発光波長がそれぞれ４７０ｎｍ、５２５ｎｍ、６３０ｎｍの３種のＬＥＤと、受光センサーを備えた超コンパクトタイプのカラーハンドスキャナを作製した。このカラーハンドスキャナを用いて雑誌のカラー画像の読み取りを行ったところ、色収差によるにじみのないカラー画像が得られた。
【００７８】
（実施例４）
実施例２と同様にして作製されたＡ４サイズのロッドレンズアレイを用いて、解像度６００ｄｐｉのコンパクトなＬＥＤプリンタ（ＬＥＤの発光波長６３０ｎｍ）を作製した。このプリンタで６００ｄｐｉのテストチャートをプリントしてみたところ良好な印字が得られた。
【００７９】
（実施例５）
実施例１で得られた鏡面切削前のロッドレンズ約４０００本を、縦２０ｍｍ、横２０ｍｍの枠内にロッドレンズの光軸が互いに平行になるように２次元に俵積み状に密着配列し、ロッドレンズの隙間に接着剤（カーボンブラック２質量％を添加したエピフォーム（ソマール社製））を充填し、ロッドレンズ間の接着剤を硬化した。その後、両端面を切断して、実施例１と同様にダイヤモンド切削によりで鏡面化し、レンズ長が２．５２ｍｍの縦２０ｍｍ×横２０ｍｍのサイズのロッドレンズプレートを製造した。このロッドレンズプレートの５２５ｎｍにおける共役長（Ｔｃ）は、５．０３ｍｍであった。
【００８０】
このロッドレンズプレートと、発光波長５２５ｎｍのＬＥＤと、受光センサーと、システム部とを備えた指紋認証装置を作製し、この指紋認証装置を内蔵した携帯電話を作製した。指紋認証装置の指紋読み取り部分は、縦２０ｍｍ×横２０ｍｍ程度であり、厚みも１０ｍｍ以下であるため、内蔵させても携帯電話のコンパクト性を損なうことはなかった。なお、指紋認証装置は、あらかじめ登録された使用者本人の指紋であることが照合により確認された場合に携帯電話が使用できるようになり、確認されない場合には携帯電話が使用できないというように動作するように設定した。
【００８１】
この携帯電話の指紋認証装置を用いて、使用者本人が指紋を読み取らせたところ、指紋を正常に読み取り、照合により本人の指紋であることが確認され、携帯電話が使用可能になった。次に、他人の指紋を読み取らせたところ、照合により本人の指紋でないことが確認されたため、携帯電話は使用できなかった。
【００８２】
（比較例１）
ニップローラーでの引き取り速度を２００ｃｍ／分に変え、延伸処理および緩和処理を施さなかった以外は実施例１と同様にして、半径０．２９４ｍｍのロッドレンズを得た。得られたロッドレンズは、中心屈折率は１．５１３、中心軸から外周部に向かう０．２ｒ〜０．８ｒの範囲において屈折率分布が前記式（１）に近似され、５２５ｎｍの波長における屈折率分布定数（ｇ）が０．８９ｍｍ−１であった。また、ロッドレンズの外周面から中心部に向かって約７９μｍの範囲に染料がほぼ均一に分散する光吸収剤含有層が形成されていた。
【００８３】
得られたロッドレンズを、中心軸に垂直な面で両端面が鏡面となるようにダイヤモンド切削してレンズ長４．１ｍｍとした。このロッドレンズの５２５ｎｍにおける共役長（Ｔｃ）は９．８ｍｍ、６３０ｎｍにおける共役長（Ｔｃ）は１０．６ｍｍ、４７０ｎｍにおける共役長（Ｔｃ）は９．２ｍｍであった。
【００８４】
（比較例２）
比較例１で得られた鏡面切削前のロッドレンズ３８６本を用いて、実施例２と同様にして、レンズ長が４．１ｍｍのＡ４サイズのロッドレンズアレイを製造した。このロッドレンズアレイの４７０ｎｍ、５２５ｎｍ、６３０ｎｍにおける共役長（Ｔｃ）は、それぞれ９．２ｍｍ、９．８ｍｍ、１０．６ｍｍであり、６３０ｎｍと４７０ｎｍの共役長（Ｔｃ）の差は１．４ｍｍであった。また、５２５ｎｍにおける重なり度（ｍ）は１．７２であった。
【００８５】
このロッドレンズアレイと、発光波長がそれぞれ４７０ｎｍ、５２５ｎｍ、６３０ｎｍの３種のＬＥＤと、受光センサーとを備えたシートフィードタイプのコンパクトなカラースキャナを作製した。このカラースキャナを用いてカラー画像の読み取りを行ったところ、得られたカラー画像には色収差によるにじみが見られた。
【００８６】
（比較例３）
比較例２と同様にして作製されたロッドレンズアレイと、発光波長がそれぞれ４７０ｎｍ、５２５ｎｍ、６３０ｎｍの３種のＬＥＤと、受光センサーとを備えたカラーハンドスキャナを作製した。このカラーハンドスキャナを用いて雑誌のカラー画像の読み取りを行ったところ、得られたカラー画像には色収差によるにじみが見られた。
【００８７】
（実施例６）
実施例１で得られた鏡面切削前のロッドレンズ約１０００００本を、縦１００ｍｍ、横１００ｍｍの枠内にロッドレンズの光軸が互いに平行になるように２次元に俵積み状に密着配列し、ロッドレンズの隙間に接着剤（カーボンブラック２質量％を添加したエピフォーム（ソマール社製））を充填し、ロッドレンズ間の接着剤を硬化した。その後、両端面を切断して、両端面を光学研磨して鏡面とし、レンズ長が２．４０ｍｍの縦１００ｍｍ×横１００ｍｍのサイズのロッドレンズプレートを製造した。
【００８８】
このロッドレンズプレートの５２５ｎｍにおける共役長（Ｔｃ）は、５．９０ｍｍであった。このロッドレンズプレートと、縦１００ｍｍ×横１００ｍｍのサイズの液晶ディスプレイ、厚さ２．６１ｍｍのポリメチルメタクリレート（屈折率１．４９２）製の透明なカバープレートを、液晶ディスプレイの表示位置とロッドレンズプレートの空気層換算の光学距離が１．７５ｍｍになるように平行に配置し、ロッドレンズプレートの反対側の面にカバープレートを密着させて配置させて表示装置を構成した。
【００８９】
この表示装置を用いて、液晶ディスプレイのカラーの表示画像をロッドレンズプレートを通して、カバープレートのロッドレンズプレートに接していない側の面上に正立等倍像を結像させて表示した。この表示装置は、カバープレート上にカラー画像が表示されているように見えるため非常に見やすかった。
【００９０】
（実施例７）
実施例６と同様の方法で、レンズ長が２．１５ｍｍの縦１００ｍｍ×横１００ｍｍのサイズのロッドレンズプレートを製造した。このロッドレンズプレートの５２５ｎｍにおける共役長（Ｔｃ）は、１７．８５ｍｍであった。このロッドレンズプレートと、縦１００ｍｍ×横１００ｍｍのサイズの液晶ディスプレイ、厚さ２．６１ｍｍのポリメチルメタクリレート（屈折率１．４９２）製の透明なカバープレートを、液晶ディスプレイの表示位置とロッドレンズプレートの空気層換算の光学距離が７．８５ｍｍになるように平行に配置し、ロッドレンズプレートの反対側の面にカバープレートを密着させて配置させて表示装置を構成した。
【００９１】
この表示装置を用いて、液晶ディスプレイのカラー表示画像をロッドレンズプレートを通して、カバープレート側の空間に正立等倍像を結像させて、表示した。この表示装置は、カバープレートから６．１ｍｍ離れた空間に画像が浮き上がって表示されているように見え、臨場感あふれるカラー画像の表示が可能であった。
【００９２】
【発明の効果】
本発明によれば、カラー特性に優れ、更に共役長が短く光学系のコンパクト化が可能なロッドレンズ、およびこれを用いたロッドレンズアレイ並びにロッドレンズプレートを提供することができる。また、このようなロッドレンズアレイあるいはロッドレンズプレートを用いることで、コンパクトで高速の読み取りが可能なイメージセンサ、コンパクトで低消費電力の指紋認証装置、コンパクトでカラー特性に優れた表示装置を提供することができる。また、このような指紋認証装置を内蔵することで、コンパクトで低消費電力の携帯電話、携帯情報端末、コンピュータを提供することができる。
【図面の簡単な説明】
【図１】ロッドレンズの原糸を製造するための装置を示す概略構成図である。
【図２】ロッドレンズの原糸の加熱延伸および緩和処理を行う装置を示す概略構成図である。
【符号の説明】
５　　積層糸状体
６　　相互拡散部
７　　硬化処理部
８　　引き取りローラー
９　　レンズ原糸
１１　不活性ガス導入口
１２　不活性ガス排出口
１３　同心円状複合紡糸ノズル
１４　第１引き取りローラー
１５　第２引き取りローラー
１６　第３引き取りローラー
１７　加熱炉（延伸）
１８　加熱炉（緩和）
【図１】
2004086195.tif 000005
【図２】
2004086195.tif 000006